(57)【要約】本発明は、皮膚又は髪への制御送達のために美容組成物に組み込む、温度応答性及びｐＨ応答性オリゴ（エチレングリコール）ベースの生体適合性ミクロゲルへの有機美容活性分子の封入に関する。【選択図】図１
2020537629.tif 000002
【特許請求の範囲】
【請求項１】
美容活性有機物質の、ｐＨ誘発性、温度誘発性及び／又は溶媒誘発性送達のためのミクロゲルであって、前記物質が、少なくとも１つの架橋ポリ（エチレングリコール）メチルエーテルメタクリレートポリマーに捕捉されており、前記ミクロゲルの架橋ポリマーに対する美容的に活性な有機物質の重量比が、２５０マイクログラム／ｍｇ〜１０ｍｇ／ｍｇであり、前記架橋ポリマーが、ジエチレングリコールメタクリレートモノマー単位、６〜１０個のエチレングリコール部分を含むオリゴエチレングリコールメタクリレートモノマー単位、メタクリル酸モノマー単位及び架橋を有するコポリマー鎖を含む、ミクロゲル。
【請求項２】
前記コポリマー鎖が、各々、ジ（メタ）アクリレート末端基並びに−（ＣＨ２−ＣＨ２−Ｏ）ｎ−ＣＨ２−ＣＨ２−（式中、ｎは０〜６、好ましくは４〜５である）、−ＮＨ−ＣＨ２−ＮＨ−及びそれらの混合物からなる群において選択される部分を有する架橋で連結している、請求項１に記載のミクロゲル。
【請求項３】
ジエチレングリコールメタクリレートモノマー単位のモル分率が、８０ｍｏｌ．％〜９０ｍｏｌ．％、好ましくは８２ｍｏｌ．％〜８６ｍｏｌ．％であり、オリゴエチレングリコールメタクリレートモノマー単位のモル分率が、５ｍｏｌ．％〜１５ｍｏｌ．％、好ましくは７ｍｏｌ．％〜１１ｍｏｌ．％であり、（メタ）アクリル酸モノマー単位のモル分率が、２ｍｏｌ．％〜８ｍｏｌ．％、好ましくは３ｍｏｌ．％〜７ｍｏｌ．％であり、前記架橋のモル分率が、１〜３ｍｏｌ．％であり、モル分率は、前記架橋ポリマーのモル分率である、請求項１又は２に記載のミクロゲル。
【請求項４】
水性分散体の形状である、又は１０〜５００ミクロンである厚さを有するフィルムの形状である、請求項１〜３のいずれか一項に記載のミクロゲル。
【請求項５】
架橋ポリマーに対する美容活性有機物質の重量比が、１０ｍｇ／ｍｇより低く、２５０マイクログラム／ｍｇ、３５０マイクログラム／ｍｇ、４００マイクログラム／ｍｇ、４５０マイクログラム／ｍｇ、５００マイクログラム／ｍｇ、５５０マイクログラム／ｍｇ、６００マイクログラム／ｍｇ、６５０マイクログラム／ｍｇ、７００マイクログラム／ｍｇ、７５０マイクログラム／ｍｇ、８００マイクログラム／ｍｇ、８５０マイクログラム／ｍｇ、９００マイクログラム／ｍｇ及び１ｍｇ／ｍｇからなる群において選択される下限よりも高い、請求項１〜４のいずれか一項に記載のミクロゲル。
【請求項６】
前記美容活性有機物質が、サリチル酸オクチル、ヒアルロン酸、ジエチルアミノヒドロキシベンゾイルヘキシルベンゾエート、ベンゾフェノン−４、シトロネロール及びサリチル酸からなる群から選択される、請求項１〜５のいずれか一項に記載のミクロゲル。
【請求項７】
前記ミクロゲルが放出媒体と接触した後、及び前記放出媒体が、４．５〜７．４であるｐＨ、１ｍＭ〜２０ｍＭであるイオン力、及び／又は２５℃若しくは３７℃である温度を有するとき、前記ミクロゲルに含まれる前記美容活性有機物質が、少なくとも６時間、少なくとも１２時間、少なくとも２４時間及び少なくとも４８時間からなる群から選択される少なくとも数時間である期間の終了時に、１００％より低く、１０％、１５％、２０％、２５％、３０％、３５％、４０％、４５％、５０％、５５％、６０％、６５％、７０％、７５％、８０％、９０％及び９５％からなる群において選択される値よりも高い放出パーセンテージに対応する量で、前記ミクロゲルから前記放出媒体中に出る、請求項１〜６のいずれか一項に記載のミクロゲル。
【請求項８】
メーキャップ製品、皮膚ケア製品又はＵＶ保護製品の形状であり、油、界面活性剤、顔料及び染料からなる群から選択される化合物を含み、１ｍＭ〜２０ｍＭであるイオン強度を有する、請求項１〜７のいずれか一項に記載のミクロゲルを含む美容組成物。
【請求項９】
請求項１〜７のいずれか一項に記載のミクロゲル又は請求項８に記載の美容組成物を、ヒトの皮膚、爪、唇又は髪に適用するステップを含む、美容処置方法。
【請求項１０】
請求項１〜７のいずれか一項に記載のミクロゲルを調製する方法であって、溶媒中の前記美容活性有機物質の供給溶液を調製するステップ、非担持ミクロゲル粒子の水性分散体を調製するステップ、撹拌下で前記溶液と前記水性分散体を混合して、前記物質を前記非担持ミクロゲル粒子に捕捉するステップ、及び前記ミクロゲルを回収するステップを含む、方法。
【請求項１１】
フィルムの形状のミクロゲルを調製する方法であって、溶媒中の前記美容活性有機物質の供給溶液を調製するステップ、非担持ミクロゲル粒子のフィルムを調製するステップ、前記フィルムを前記供給溶液に浸漬して、前記フィルムの膨潤及び前記フィルムへの前記活性物質の拡散をもたらすステップ、並びに前記ミクロゲルを回収するステップを含む、方法。
【請求項１２】
前記供給物質の前記活性物質の量が、５００マイクログラム／（ｍｇ非担持ミクロゲル粒子）〜１０ｍｇ／（ｍｇ非担持ミクロゲル粒子）であるとき、前記美容活性有機物質の捕捉効率ＥＥ％が、５０％、６０％、７０％、８０％、９０％、９５％からなる群から選択される上限よりも高い、請求項１０又は１１に記載の方法。
【発明の詳細な説明】
【発明の詳細な説明】
【０００１】
本発明は、有機美容活性分子の封入及び制御放出に関する。親水性及び疎水性分子は、その後美容組成物に組み込むことができる、温度応答性及びｐＨ応答性オリゴ（エチレングリコール）ベースの生体適合性ミクロゲルに捕捉される。
【０００２】
［先行技術］
静注経路を介した、体内における生物学的活性分子のための送達系として、多数の高分子系が開発されている。
【０００３】
多数の高分子系の中で、ミクロゲルと呼ばれる架橋ポリマーの水性コロイド分散体は、特定の組織を標的とする薬物送達の方法としてのミクロゲルの可能性のために、近年需要が高まりつつある溶媒膨潤ネットワークである。ミクロゲルは、通常、ｐＨ又は温度変動に誘発される崩壊膨潤機構を介して活性物質を放出することができる。
【０００４】
主要な温度応答性ミクロゲルは、ポリ（Ｎ−イソプロピルアクリルアミド）（ＰＮＩＰＡＭ）、及び一般的ではないが、ポリ（Ｎ−ビニルカプロラクタム）（ＰＶＣＬ）又はポリ（オリゴ（エチレングリコール）メタクリレートをベースとする。
【０００５】
例えば、Ｐｅｎｇらは、Ｎａｎｏｓｃａｌｅ、２０１２、４、２６９４〜２７０４において、親水性分子としてのウシ血清アルブミン（ＢＳＡ）の送達のためのｐＨ−イオン性ポリ（Ｎ−イソプロピルアクリルアミド）−ポリ（メタクリル酸）ミクロゲルを生成している。ドキソルビシンなどの抗がん薬は、ポリ（２−（ジメチルアミノ）エチルメタクリレート）コア及びポリ（Ｎ−ビニルカプロラクタム）ミクロゲルシェルを含む別の型のコア−シェルミクロゲルに封入されている（Ｇｕａｒｂｉｎｅら、Ｊｏｕｒｎａｌ  ｏｆ  Ｐｏｌｙｍｅｒ  Ｓｃｉｅｎｃｅ、２０１６、５４、１６９４〜１７０５。しかし、別の型のコア−シェルミクロゲルの薬物の封入量は低く、ポリ（Ｎ−イソプロピルアクリルアミド）は生体適合性でない。
【０００６】
他の温度応答性ミクロゲルは、ポリ（ジ（エチレングリコール）メチルエーテルメタクリレート）の疎水性コア並びにジ（エチレングリコール）メチルエーテルメタクリレート）及びペンタ（エチレングリコール）メチルエーテルメタクリレートのコポリマーからなる親水性シェルを含む、ポリ（オリゴ（エチレングリコール）メタクリレートコア−シェル粒子をベースとする。他の温度応答性ミクロゲルは、疎水性モデル薬物（ジピリダモール）の送達について検査されている（Ｚｈｏｕら、Ｐｏｌｙｍｅｒ、２０１０、５１、３９２６〜３９３３頁）。しかし、コア−シェル構造は得るのに手間がかかり、界面活性剤の使用を必要とする。活性分子の放出は、２８ｈ後、ｐＨ７．４で１４％のみである。
【０００７】
壊れやすいジスルフィド結合と架橋されるオリゴ（エチレングリコール）オルトエステルも提案されている（Ｑｉａｏ，Ｚ．ら、Ｊｏｕｒｎａｌ  ｏｆ  Ｃｏｎｔｒｏｌｌｅｄ  Ｒｅｌｅａｓｅ、２０１１、１５２、５７〜６６）。さらに、ヒアルロン酸ベースのミクロゲルの合成が、Ｃ．  Ｌｕｏ、Ｊ．  Ｚｈａｏ、Ｍ．  Ｔｕ、Ｒ．  Ｚｅｎｇ、Ｊ．  Ｒｏｎｇ、Ｍａｔ．  Ｓｃｉ．  Ｅｎｇ．  Ｃ．、２０１４、３６、３０１において報告されている。しかし、これらのミクロゲルの活性分子の封入量は非常に低かった。
【０００８】
上記において報告されているすべてのミクロゲルは、ｐＨ応答性でないという不利益を被り、多用途且つ調節可能である効率的な送達系として機能することができない。これが、オリゴ（エチレングリコール）−メタクリレート−アクリル酸をベースとする温度応答性及びｐＨ応答性のミクロゲルが、以降、薬学的な送達用途のために提案されてきた理由である。
【０００９】
Ｃａｉ（Ｎａｎｏｔｅｃｈ．  Ｂｉｏｌ．  Ａｎｄ  Ｍｅｄ．８、２０１２）は、共有結合しない２つのポリマー、すなわち、テトラ（エチレングリコール）メチルエーテルメタクリレート及びジ（エチレングリコール）エチルエーテルメタクリレートの架橋コポリマーの第１のネットワーク、並びに、ウシ血清アルブミンタンパク質の封入のための分子量１３７．０００のポリアクリル酸の第２のネットワークの混合物を含む、ミクロゲルを開示した。国際公開第２０１５／０２７３４２号において、ジ（エチレングリコール）エチルエーテルメタクリレート及びジスルフィド結合を有するアクリル酸の架橋コポリマーが、３（Ｒ）−［（２（Ｓ）−ピロリジニルカルボニル）アミノ］−２−オキソ−ピロリジンアセトアミドの脳への送達のために使用される。しかし、両方の系において活性分子の封入量は非常に低く、量はそれぞれ、１０マイクログラム／ｍｇ及び３９マイクログラム／ｍｇである。
【００１０】
これらのすべての過去に開発された熱応答性ミクロゲルは、限られた量の封入される有機分子を含有する不利益、及び有意な量の封入される薬物を放出しないという不利益を被る。その上、すべての過去に開発された熱応答性ミクロゲルは、詳細には、静脈内投与のために設計されている。
【００１１】
したがって、同時に、高い封入量の有機分子を含有し、コロイド安定性を維持し、強い崩壊膨潤挙動を提供することが可能な生体適合性ミクロゲルが必要とされ、これらの３つすべてを伴う状態が、薬物の定量的放出のために不可欠である。
【００１２】
詳細には、特定の温度及び特定のｐＨを有する皮膚表面と接触するときに効果的であることができる、美容活性有機分子の皮膚送達のために構成される生体適合性ミクロゲルが必要とされている。実際、静脈内投与状態及び局所性投与状態は異なるため、静脈内投与のために構成されるミクロゲル化学は、局所性投与のためには構成されない。
【００１３】
特定のｐＨ及び特定のイオン強度値を有する従来の美容組成物に安定的に組み込むことができるミクロゲルを提供することが、さらに必要とされている。
【００１４】
十分な封入効率及び適切な徐放動態を有する多量の有機分子を封入することができる、温度応答性及びｐＨ応答性の生体適合性ミクロゲルも、依然として必要とされている。
【００１５】
ミクロゲル粒子の電気二重層の静電反発力による水中での高いコロイド安定性及び高い親水性挙動を有するミクロゲル粒子が必要とされているため、安定した自己組織化ミクロゲルフィルムを形成することは容易ではない。この方針における初期の研究は、主に、自己組織化ミクロゲルフィルムを安定させるため、粒子間の静電又は共有結合的な相互作用の創出に焦点を置いてきた。粒子間の静電又は共有結合的な相互作用の創出の取り組みにおいては、外部誘発因及び長い鋳込期間により、ミクロゲル粒子の架橋が促進された。粒子間の静電又は共有結合的な相互作用の創出の方法及び化学は、皮膚上での自発的なフィルム形成が求められる美容用途には適切でない。
【００１６】
したがって、単純な水分蒸発機構を介して皮膚に形成することができ、有意な量の有機分子を封入することができ、有機分子を有効用量で放出することができる、生体適合性ミクロゲルフィルムを提供する必要性が存在する。
【００１７】
［定義］
「親水性分子」は、水又は極性溶媒と水素結合で会合することができる。親水性分子は、油又は他の疎水性溶媒よりも容易に、水に溶解することができる。例えば、親水性分子は、２５℃で０．１ｇ／Ｌよりも高い水への溶解度を有することができる。「疎水性分子」は、親水性分子ではない分子である。
【００１８】
「捕捉する」という用語は、有機分子がミクロゲルのポリマーネットワークに位置することを意味する。架橋ポリマーのネットワークは、分子の周囲に、ネットワークの幾つかの物理的な変化、例えば、ｐＨ変動誘発因、温度変動誘発因又は溶媒変動誘発因により抑制され得る障壁を形成することができる。捕捉される有機分子は、架橋ポリマーと共有結合により連結しないことが好ましい。捕捉される有機分子は、有機分子の−ＯＨ基のＣ＝Ｃ結合と架橋ポリマーのエチレングリコール部分との間で会合することができる架橋ポリマーと、静電相互作用、ファンデルワールス結合又は水素結合を有することができる。
【００１９】
「活性分子又は物質の送達」という用語は、美容活性有機物質の即時放出、持続放出、制御放出、延長放出及び／又は標的放出を包含する。標的放出は、活性分子を体内の生物学的標的に到達及び相互作用させ、ミクロゲル封入の非存在時に低下するであろう生理的効果をもたらすことができる。
【００２０】
本発明の意味において、「非担持ミクロゲル粒子」は、乾燥状態（すなわち、２重量％未満の水を含有する）において、１００ｎｍ〜５００ｎｍ、好ましくは３５０〜４５０ｎｍの間、より好ましくは４００ｎｍ程度で変動するサイズを有する球状粒子の形状の架橋ポリマーであると理解される。本発明のミクロゲルは、数種のモノマーの水相共重合により得ることができる。
【００２１】
本明細書の意味における「ミクロゲル」は、非担持ミクロゲル粒子の水性分散体の形状又は非担持ミクロゲル粒子を含むフィルムの形状であり、非担持ミクロゲル粒子は上記のように定義したとおりであり、非担持ミクロゲル粒子は美容活性有機分子を捕捉する。本明細書では、ミクロゲルは、「担持ミクロゲル」又は「担持ミクロゲル粒子」とも名付けられることがある。フィルムは、１０〜５００ミクロン又は１００〜４００ミクロンである厚さを有することができる。
【００２２】
特定の実施形態では、本発明のミクロゲルの一部を形成する非担持ミクロゲル粒子は、各部が異なるモノマー組成物を有するコア部及びシェル部を有しないことが好ましい。本発明のミクロゲルは、１つの型のみの架橋コポリマーを含むことが好ましい。
【００２３】
ミクロゲルのコポリマーの架橋密度は粒子体積内で変動することができ、それにより、２つの部を含む「コア−シェル」構造を生成し、２つの部のうち１つは、他の部よりも低い架橋密度を有する。
【００２４】
「担持ミクロゲルの美容活性有機物質の量」は、担持ミクロゲルの架橋ポリマー１ｍｇあたりの、架橋ポリマーに捕捉される美容活性有機物質の重量（マイクログラム記号「μｇ」）である。「担持ミクロゲルの美容活性有機物質の量」は、明細書の以下の部分において、「捕捉される物質量」とも言及される。
【００２５】
明細書の以下の部分において「供給物質量」とも呼ばれる、「供給溶液の美容活性有機物質の量」は、活性物質を捕捉するのに使用される非担持ミクロゲル粒子１ｍｇあたりの、供給溶液の美容活性有機物質の重量（μｇ又はｍｇ）である。供給物質量単位は、より短い様式である「ｍｇ／ｍｇ」又は「マイクログラム／ｍｇ」と記すことがある。
【００２６】
捕捉効率（ＥＥ％）は、担持ミクロゲルに捕捉される美容活性有機物質の重量と供給溶液に含有される美容活性有機物質の量との比として定義される。上記の本明細書で定義されるように、捕捉効率（ＥＥ％）は、捕捉される物質量（Ａ）と供給物質量（Ｂ）との比Ａ／Ｂとしても定義され得る。
【００２７】
「架橋」は、コポリマー鎖同士を連結する部分（分子の一部）である。この架橋は、架橋ポリマーの重合プロセス中にモノマーと混合される「クロスリンカー」分子に由来する。
【００２８】
本発明の意味において、「有機物質」は、炭素及び水素原子を含有する化合物である。有機物質は磁性流体ではない。
【００２９】
［発明の説明］
本発明は、美容活性有機物質の送達のためのミクロゲルであって、物質が少なくとも１つの架橋ポリ（エチレングリコール）メチルエーテルメタクリレートポリマーに捕捉され、ミクロゲルの架橋ポリマーに対する美容的に活性な有機物質の重量比が、２５０マイクログラム／ｍｇ〜１０ｍｇ／ｍｇであり、架橋ポリマーが、ジエチレングリコールメタクリレートモノマー単位、６〜１０個のエチレングリコール部分を含むオリゴエチレングリコールメタクリレートモノマー単位、メタクリル酸モノマー単位及び架橋部分を有するコポリマー鎖を含む、ミクロゲルに関する。
【００３０】
磁性無機ナノ粒子を捕捉する架橋ポリ（エチレングリコール）メチルエーテルメタクリレートポリマーを含むミクロゲルは、Ｍ．  Ｂｏｕｌａｒａｓら、Ｐｏｌｙｍ．  Ｃｈｅｍ．、７、（２０１６）、３５０〜３６３において、すでに提案されている。無機磁性流体の封入は静電相互作用を介して有効となり、粒子の放出は可能ではなく、本発明のミクロゲルには当てはまらない。
【００３１】
架橋ポリマーは、ミクロゲル粒子の全体積中で一定の架橋速度を有することができる。逆に、架橋密度は、粒子の表面でより高い又はより低いことができる。
【００３２】
ミクロゲル粒子は、有機化合物からなることが好ましい。例えば、ミクロゲル粒子は、シリカ、とりわけ架橋ポリマーの支持体としてのシリカをまったく含有しない。
【００３３】
活性分子の封入量は、封入プロセスに使用される供給活性分子溶液と比例的に増加させることができ、親水性の事例並びに疎水性活性物質の事例においては、７５０μｇ／（非担持ミクロゲルのｍｇ）、さらには１，０００μｇ／（非担持ミクロゲルのｍｇ）の予測のつかない高値を達成することができる。封入量は、少なくとも検査された濃度では封入温度と独立であり、つまり、封入量が、膨潤又は崩壊したミクロゲル粒子と同じであったことが観察されている。
【００３４】
本発明の合成ミクロゲルは、様々なイオン強度を有する緩衝媒体において熱応答性の膨潤−崩壊転移を有することができる。本発明の合成ミクロゲルは、美容媒体において反応性を示し、したがって、美容活性物質のための送達系として使用することができる点が有利である。本発明者らは、驚くべきことに、ミクロゲルの粒子の平均的な流体力学的直径が、ｐＨ、温度及び／又は美容緩衝媒体を模倣する様々な緩衝媒体の疎水性に依存して変動することを発見した。
【００３５】
本発明のミクロゲルは、分岐エチレンオキシドモノマー単位及びカルボン酸又はカルボキシレート基を含むモノマー単位の混合物を含む。
【００３６】
高い封入量及び高い放出量を有し、両方を制御される方法において実施することができる美容活性分子と組み合わされる、本発明のミクロゲルの緩衝媒体におけるマルチ反応性は、非常に有利な皮膚送達系をもたらす。
【００３７】
有機美容分子の美容製品から皮膚への制御可能な放出及び特定の皮膚領域における標的送達は、生物学的効果を観察するため及び最適な生物学的性能を保証するために、不可欠である。生物学的標的での活性分子の送達は、計画される生物学的効果のために、不可欠である。
【００３８】
一実施形態によれば、本発明のミクロゲルは、以下の３つのモノマー、
ジ（エチレングリコール）メチルエーテルメタクリレート、
６〜１０個のエチレングリコール部分、より好ましくは７〜９個のエチレングリコール部分、最も好ましいは８〜９個のエチレングリコール部分を含む、オリゴ（エチレングリコール）メチルエーテルメタクリレート、
（メタ）アクリル酸モノマー
の水相沈殿重合により、架橋剤の存在下で、得ることができる。
【００３９】
最初のモノマー混合物では、ジ（エチレングリコール）メチルエーテルメタクリレートは、例えば、モノマーの総モル数の５０ｍｏｌ％〜９０ｍｏｌ％を表し、オリゴ（エチレングリコール）メチルエーテルメタクリレートは好ましくは、モノマーの総モル数の５〜５０ｍｏｌ％を表し、（メタ）アクリル酸モノマーは好ましくは、モノマーの総モル数の０．１ｍｏｌ％〜２０ｍｏｌ％、例えば、０．１〜５ｍｏｌ％の範囲を表し、これら３つの含有量の和は１００％に等しい。
【００４０】
ジ（エチレングリコール）メチルエーテルメタクリレート（ａ）とオリゴ（エチレングリコール）メチルエーテルメタクリレート（ｂ）との間のモル比（ａ：ｂ）は好ましくは、１：１〜２０：１の間、例えば、５：１〜１０：１の間である。
【００４１】
本発明の意味において、「間」という表現は、それに続く数値限度を除外する。一方、「〇〇〜〇〇の範囲である」という表現は、指定される限度を含むものである。
【００４２】
本発明の架橋ポリマーを調製するのに使用されるモノマーであるジ（エチレングリコール）メチルエーテルメタクリレートは、例えば、３つのモノマーの総モル数の８０〜９０ｍｏｌ％を表し、オリゴ（エチレングリコール）メチルエーテルメタクリレートモノマーは好ましくは、モノマーの総モル数の５〜１５ｍｏｌ％を表し、メタクリル酸は好ましくは、モノマーの総モル数の０．１〜１０ｍｏｌ％を表し、これらの３つの含有量の和は１００％に等しい。
【００４３】
（メタ）アクリル酸モノマーは、式ＣＲ１Ｒ２＝ＣＲ３Ｒ４（式中、Ｒ１、Ｒ２、Ｒ３及びＲ４は、水素、ハロゲン又は炭化水素基を表し、４つの基の少なくとも１つは、−ＣＯＯＨ又は−ＣＯＯ−Ｍ＋基を含み、Ｍ＋は陽イオンを表す）を有することができる。
【００４４】
（メタ）アクリル酸モノマーは、メチルアクリル酸、メチルメタクリル酸、エチルアクリル酸、エチルメタクリル酸、ｎ−ブチルアクリル酸及びｎ−ブチルメタクリル酸、メタクリル酸、イタコン酸又はアクリル酸からなる群から選択することができる。メタクリル酸が好ましい。
【００４５】
特定の実施形態では、ジエチレングリコールメタクリレートモノマー単位のモル分率は、８０ｍｏｌ．％〜９０ｍｏｌ．％、好ましくは８２ｍｏｌ．％〜８６ｍｏｌ．％であり、オリゴエチレングリコールメタクリレートモノマー単位のモル分率は、５ｍｏｌ．％〜１５ｍｏｌ．％、好ましくは７ｍｏｌ．％〜１１ｍｏｌ．％であり、（メタ）アクリル酸モノマー単位のモル分率は、２ｍｏｌ．％〜８ｍｏｌ．％、好ましくは３ｍｏｌ．％〜７ｍｏｌ．％であり、架橋のモル分率は１〜３ｍｏｌ．％であり、モル分率は架橋ポリマーにおけるモル分率である。
【００４６】
別の実施形態によれば、架橋ポリマーは、ジエチレングリコールメタクリレートモノマー単位、４〜１０個のエチレングリコール部分を含むオリゴエチレングリコールメタクリレートモノマー単位及びメタクリル酸モノマー単位を有するコポリマー鎖を含む。モノマー単位は好ましくは、ジ（エチレングリコール）メチルエーテルメタクリレート、７〜９個のエチレングリコール部分を有するオリゴ（エチレングリコール）メチルエーテルメタクリレート、及びメタクリル酸である。オリゴ（エチレングリコール）メチルエーテルメタクリレートモノマー単位は、８〜９個のエチレングリコール部分を有することもできる。
【００４７】
コポリマー鎖は、１〜１０個のエチレングリコール単位を含むオリゴ（エチレングリコール）ジアクリレート、１，３−ブタンジオールジアクリレート、１，４−ブタンジオールジアクリレート、１，６−ヘキサンジオールジアクリレート、ペンタエリトリトールジアクリレートモノステアレート、グリセロール１，３−ジグリセロレートジアクリレート、ネオペンチルグリコールジアクリレート、ポリ（プロピレングリコール）ジアクリレート、１，６−ヘキサンジオールエトキシレートジアクリレート、トリメチロールプロパンベンゾエートジアクリレート、エチレングリコールジメタクリレート、１，３−ブタンジオールジメタクリレート、１，４−ブタンジオールジメタクリレート、１，６−ヘキサンジオールジメタクリレート、グリセロールジメタクリレート、Ｎ，Ｎ−ジビニルベンゼン、Ν，Ν’−メチレンビスアクリルアミド、Ｎ，Ｎ−（１，２−ジヒドロキシエチレン）ビスアクリルアミド、ポリ（エチレングリコール）ジアクリルアミド、アリルジスルフィド、ビス（２−メタクリロイル）オキシエチルジスルフィド及びＮ，Ｎ−ビス（アクリロイル）シスタミンからなる群から選択することができる架橋剤に由来する架橋と連結することができる。
【００４８】
一実施形態によれば、クロスリンカーは、ジ（メタ）アクリレート末端基並びに−（ＣＨ２−ＣＨ２−Ｏ）ｎ−ＣＨ２−ＣＨ２−（式中、ｎは０〜６である）、−ＮＨ−ＣＨ２−ＮＨ−及びそれらの混合物からなる群において選択される部分を有する。数ｎは、３〜６であることが好ましい。
【００４９】
架橋剤は、例えば、Ν，Ν’−メチレンビスアクリルアミド、エチレングリコール）ジメタクリレート又はオリゴ（エチレングリコール）ジアクリレートである。
【００５０】
架橋剤は、例えば、３つのモノマー単位の総モル数の１〜５ｍｏｌ．％を表す。
【００５１】
特定の架橋ポリマーは、ジエチレングリコールメタクリレートモノマー単位、８〜９個のエチレングリコール部分を含むオリゴエチレングリコールメタクリレートモノマー単位と、ジ（メタ）アクリレート末端基並びに−ＣＨ２−ＣＨ２−、−（ＣＨ２−ＣＨ２−Ｏ）ｎ−ＣＨ２−ＣＨ２−（式中、ｎは４〜５である）及び−ＮＨ−ＣＨ２−ＮＨ−からなる群において選択される部分を含むリンカーとを含む。
【００５２】
ミクロゲルの内部構造は、使用されるクロスリンカーに依存することができる。例えば、１０００ｇ／ｍｏｌよりも低い分子量を有する活性物質は、−ＮＨ−ＣＨ２−ＮＨ−橋を有するコポリマーに封入することができ、１，０００〜４，０００ｇ／ｍｏｌの間である分子量を有する活性物質は、−ＣＨ２−ＣＨ２−橋を有するコポリマーに封入することができ、４，０００〜１０，０００ｇ／ｍｏｌである分子量を有する活性物質は、−（ＣＨ２−ＣＨ２−Ｏ）ｎ−ＣＨ２−ＣＨ２−（式中、ｎは４〜５の橋である）を有するコポリマーに封入することができる。
【００５３】
本発明による担持ミクロゲルの体積相転移温度（ＶＰＴＴ）は、３０〜４０℃、例えば、３３℃〜３６℃又は３９℃〜４１℃とすることができる。非担持ミクロゲルの体積相転移温度（ＶＰＴＴ）は、３７〜３８℃とすることができる。体積相転移温度は、ミクロゲル粒子構造が崩壊状態から膨潤状態へ変化する温度に対応する。
【００５４】
ミクロゲルの平均サイズは、ミクロゲルが水を含有するか否かに依存して変動することができる。乾燥状態における本発明のミクロゲルの平均サイズは、１００〜１，０００ｎｍの範囲とすることができる。６０°の角及び２０℃の温度で測定されるミクロゲルの流体力学的動径分布関数は、１．１未満（単分散ミクロゲル）とすることができる。
【００５５】
本発明のミクロゲルは、２５℃で水に溶解する（親水性）又は溶解しない（疎水性）美容活性物質を捕捉することができる点が有利である。活性物質は、エタノールなどのアルコールに溶解することができる。エタノールに溶解する（及び最終的には水に溶解する）物質は、特に有利である。活性物質は、２５．０℃で固体又は液体とすることができ、活性物質が２５．０℃より高い又は低い融解温度を有することができることを意味する。融解点は、当業者に既知の任意の適切な方法により決定することができる。
【００５６】
本発明のミクロゲルは、多量の様々な分子、すなわち、疎水性分子、親水性分子及び高分子を封入することができる。封入量及び放出量は、活性物質の化学及び所望の生物学的放出プロフィールに依存して個別に制御することができる。
【００５７】
特定の実施形態では、活性物質は、短距離疎水性相互作用を有することができる少なくとも１つの−ＯＨ基を有する分子、及びミクロゲルの架橋コポリマーのエーテル酸素原子と水素結合相互作用で会合する分子からなる群から選択される。このような相互作用は、拡散配向分光法ＮＭＲ（ＤＯＳＹ−ＮＭＲ）及び核オーバーハウザー強化分光法（ＮＯＥＳＹ−ＮＭＲ）測定により観察することができる。
【００５８】
一実施形態によれば、美容活性有機物質は疎水性分子である。
【００５９】
多数の事例において、ミクロゲル製剤の封入効率が供給物質溶液濃度に依存しないことは、非常に驚くべきことである。
【００６０】
活性物質は、最大５０，０００ｇ／ｍｏｌとすることができる、例えば、５０〜３０，０００ｇ／ｍｏｌ、例えば、１００〜２５，０００ｇ／ｍｏｌ、５０〜６，０００ｇ／ｍｏｌ、又は５０〜２，０００ｇ／ｍｏｌとすることができる、非常に高い分子量を有することができる。
【００６１】
少なくとも１つのＣ＝Ｃ二重結合及び少なくとも１つの−ＯＨ基を有する活性物質分子は、架橋ポリマーとの疎水性及び親水性相互作用の両方を創出することができる。このような活性分子は、少なくとも１つの−ＣＯＯ−基をさらに含むことができる。活性物質分子は、芳香族化合物であることも、又は芳香族化合物でないこともできる。活性物質分子は、多糖などの高分子から選択することもできる。
【００６２】
活性物質は、ＵＶフィルター、香料及び抗加齢活性剤からなる群から選択することができることが好ましい。美容活性有機物質は、サリチル酸オクチル、ヒアルロン酸、ジエチルアミノヒドロキシベンゾイルヘキシルベンゾエート、ベンゾフェノン−４、シトロネロール及びサリチル酸からなる群から選択される。
【００６３】
例えば、美容活性物質は、
無色から淡黄色の液体であり、エタノールに溶解し、水にわずかに溶解する、２−エチルヘキシルサリチレート（ＩＮＣＩ  サリチル酸オクチル；例えば、商標名エスカロール（Ｅｓｃａｌｏｌ）（登録商標）５８７；ＣＡＳ番号１１８−６０−５のもと販売されている）、
２５℃で液体であり、エタノールに１５％溶解し、水に溶解する、ヒアルロン酸又はヒアルロン酸ナトリウム（例えば、１，０００〜５０，０００ｇ／ｍｏｌ、特に２２，０００ｇ／ｍｏｌである平均分子量Ｍｗを有する）、
融解点が５４℃であり、エタノールに溶解し、水に溶解しない、ヘキシル２−［４−（ジエチルアミノ）−２−ヒドロキシベンゾイル］ベンゾエート（ＩＮＣＩ  ジエチルアミノヒドロキシベンゾイルヘキシルベンゾエート；例えば、商標名ユビナール（Ｕｖｉｎｕｌ）（登録商標）Ａ；ＣＡＳ番号３０２７７６−６８−７で販売されている）、
２５℃で粉末であり、エタノールに５％溶解し、水に５％溶解する、４−ヒドロキシ−２−メトキシ−５−（オキソ−フェニルメチル）ベンゼンスルホン酸（ＩＮＣＩ  ベンゾフェノン−４；ＣＡＳ番号４０６５−４５−６）、
２５℃で液体であり、水への溶解度が２５℃で２００ｍｇ／Ｌであり、エタノールに非常に溶解する、３，７−ジメチルオクタ−６−エン−１−オール（ＩＮＣＩ  シトロネロール、ＣＡＳ番号６８９１６−４３−８）、
２５℃で固体であり、水溶解度が２５℃で２２４０ｍｇ／Ｌ、エタノールに溶解する、２−ヒドロキシベンゾエート（ＩＮＣＩ  サリチル酸、ＣＡＳ番号６９−２７−７）
からなる群において選択される。
【００６４】
架橋ポリマーに対する活性物質の重量比は、好ましくは２５０マイクログラム／ｍｇ〜１０ｍｇ／ｍｇ、例えば、３５０マイクログラム／ｍｇ〜８ｍｇ／ｍｇ、なお好ましくは５００マイクログラム／ｍｇ〜６ｍｇ／ｍｇである。
【００６５】
架橋ポリマーに対する活性物質の重量比は、１０ｍｇ／ｍｇよりも低く、２５０マイクログラム／ｍｇ、３５０マイクログラム／ｍｇ、４００マイクログラム／ｍｇ、４５０マイクログラム／ｍｇ、５００マイクログラム／ｍｇ、５５０マイクログラム／ｍｇ、６００マイクログラム／ｍｇ、６５０マイクログラム／ｍｇ、７００マイクログラム／ｍｇ、７５０マイクログラム／ｍｇ、８００マイクログラム／ｍｇ、８５０マイクログラム／ｍｇ、９００マイクログラム／ｍｇ及び１ｍｇ／ｍｇからなる群において選択される下限よりも高いことが好ましい。一実施形態によれば、架橋ポリマーに対する活性物質の重量比は、５５０マイクログラム／ｍｇよりも高い。
【００６６】
本発明のミクロゲルは、
水中の非担持ミクロゲル粒子の分散体を調製するステップ、
活性物質の溶液を調製するステップ、
分散体と溶液を混合してミクロゲル粒子に活性物質の封入をもたらすステップ、及び
活性物質担持ミクロゲル粒子を回収するステップ
により調製することができる。
【００６７】
本明細書の意味における非担持ミクロゲル粒子は、美容活性有機物質を含有せず、非担持ミクロゲル粒子は、本質的に架橋ポリマー及び水から作られる。
【００６８】
非担持ミクロゲル粒子は、例えば、架橋剤、上述の３つのモノマーの存在下で、４０℃〜９０℃の間、好ましくは７０℃程度の温度で、水相に接触するステップを含む、沈殿重合方法により調製される。本発明の方法は、ＳＤＳ（ドデシル硫酸ナトリウム）などの界面活性剤の存在を必要とせず、重合は、水溶性ラジカル開始剤、例えば、過硫酸カリウム（ＫＰＳ）の添加により開始することができる。
【００６９】
ミクロゲルの内部構造は、使用されるクロスリンカーに依存することができる。数種の実施形態によれば、３つの異なる微細構造、すなわちオリゴ（エチレングリコール）ジアクリレート（ＯＥＧＤＡ）を使用して均質に架橋されるミクロゲル、Ν，Ν’−メチレンビスアクリルアミド（ＭＢＡ）を使用して高度に架橋されるシェル及びわずかに架橋されるコアミクロゲル並びに（エチレングリコール）ジメタクリレート（ＥＧＤＭＡ）を使用してわずかに架橋されるシェル及び高度に架橋されるコアミクロゲルが得られた。
【００７０】
クロスリンカーは、ミクロゲル粒子の膨潤能力、封入量及び放出速度に影響を与えることもできる。ミクロゲルの内部形態は、１Ｈ−核磁気共鳴（１Ｈ  ＮＭＲ）及び中性子小角散乱（ＳＡＮＳ）技術により観察することができる。
【００７１】
活性物質分子は、水性分散体の形状であるミクロゲル、又は、前ステップにおいて、上記の明細書によるフィルムの形状に調製されているミクロゲルに封入することができる。
【００７２】
活性物質溶液及び非担持ミクロゲル分散体を混合するステップは好ましいは、非担持ミクロゲル粒子の体積相転移温度よりも高い温度に加熱するステップ及び得られる担持ミクロゲルの分散体を周囲温度（２５℃）に冷却するステップを含む。
【００７３】
本発明の方法は、活性物質の高い捕捉効率ＥＥ％を可能にする点が有利であり、非担持ミクロゲル粒子と（ミクロゲル粒子の水性分散体の形状又は組織化されるミクロゲル粒子のフィルムの形状で）混合される、非常に高い割合の初期量の活性物質が、ミクロゲル粒子に首尾よく捕捉されることを意味する。本発明の方法によれば、供給物質の活性物質の量が５００マイクログラム／（１ｍｇ非担持ミクロゲル）〜１０ｍｇ／（１ｍｇ非担持ミクロゲル）であるとき、ＥＥ％は、５０％、６０％、７０％、８０％、９０％、９５％の群において選択される上限よりも高い。
【００７４】
美容活性有機物質の供給溶液は、規定量の活性物質の、水又はアルコールなどの水と混和する溶媒などの適切な溶媒への溶出により得ることができる。アルコールは、エタノール、プロピレングリコール、ブチレングリコールとすることができる。イソドデカン、イソヘキサデカン又はデカメチルシクロペンタシロキサンのような他の溶媒も使用することができる。
【００７５】
水に溶解する又は混和する極性溶媒は、ミクロゲルへの活性物質の担持量を増進するために、特に有利であり得る。
【００７６】
規定量の活性物質の溶媒への完全な溶出は、周囲温度である温度から、非担持ミクロゲル粒子の体積相転移温度を超える温度で実施することができる。
【００７７】
特定の実施形態では、水中の非担持ミクロゲル粒子の分散体（０．１〜１０ｍｇ粒子／ｍＬ水）は、プロセス温度に加熱される。活性物質の溶媒中溶液（０．５〜１２５ｍＭ又は０．５〜２．５ｍＭ）も、このプロセス温度に加熱され、その後撹拌下で同じ温度を維持しながら、非担持ミクロゲル粒子水性分散体と混合される。プロセス温度は、非担持ミクロゲル粒子のＶＰＴＴより高い又は低い温度とすることができ、粒子はそれぞれ崩壊又は膨潤状態にある。例えば、プロセス温度は、ＶＰＴＴより、少なくとも１０℃高く、好ましくは少なくとも１５℃高く、又はＶＰＴＴより、少なくとも１０℃低く、好ましは少なくとも１５℃低い。本発明によるミクロゲルを得るために、溶媒の除去及びミクロゲル粒子に捕捉されていない活性物質分子の除去は、続けて実施することができる。捕捉されていない活性分子の除去は、濾過及び／又は遠心分離により実施することができる。
【００７８】
担持ミクロゲルの美容活性有機物質の量と供給溶液の美容活性有機物質の量との比として定義される「捕捉効率（ＥＥ％）」は、ｐＨ、温度及び溶媒などの担持プロセス状態により調節することができる。
【００７９】
捕捉効率（ＥＥ％）は、５０％、５５％、６０％、６５％、７０％、７５％、８０％、８５％、９０％、９５％からなる群において選択される下限から、１００％の上限である点が有利である。
【００８０】
先行技術では、ＥＥ％は、通常、非担持ミクロゲル粒子の２００マイクログラム／ｍｇの上限よりも低い供給物質量について５０％を超える。この上限を超えると、ＥＥ％は、通常、１５％に、又はさらに低く降下する。本発明のミクロゲルは、高いパーセンテージの供給物質量、さらには５００マイクログラム／（ｍｇ非担持ミクロゲル粒子）〜５ｍｇ／（ｍｇ非担持ミクロゲル粒子）又は１ｍｇ／（ｍｇ非担持ミクロゲル粒子）〜１０ｍｇ／（ｍｇ非担持ミクロゲル粒子）の高い供給物質量を捕捉することができる点が有利である。他のミクロゲルを用いる先行技術において観察されるような、活性物質を伴うミクロゲル粒子の担持の飽和効果は存在しない。本明細書では、供給物質量単位は「ｍｇ／（ｍｇ非担持ミクロゲル粒子）」であり、「ｍｇ／ｍｇ」とも記載されることがある。
【００８１】
例えば、供給物質量が５００マイクログラム／ｍｇ〜１０ｍｇ／ｍｇであるとき、ＥＥ％は、５０％、６０％、７０％、８０％、９０％、９５％の群において選択される上限よりも高い。
【００８２】
特定の一実施形態では、１０マイクログラム／ｍｇ〜１０ｍｇ／ｍｇである量の２−エチルヘキシルサリチレートの供給について、ＥＥ％は８０％よりも高い。
【００８３】
活性物質としてのヒアルロン酸（例えば、１，０００〜５０，０００ｇ／ｍｏｌである分子量を有する）の事例においては、ＥＥ％は、３００マイクログラム／ｍｇ〜１ｍｇ／ｍｇである供給物質量を使用して、５０％よりも高くなることがある。
【００８４】
活性物質は、ヘキシル２−［４−（ジエチルアミノ）−２−ヒドロキシベンゾイル］ベンゾエート又はサリチル酸であることもできる。この事例においては、ＥＥ％は、１ｍｇ／ｍｇ〜１０ｍｇ／ｍｇである供給物質量について、８０％よりも高くなることがある。
【００８５】
活性物質分子は、１００〜４００ミクロンである厚さを有するフィルムの形状であるミクロゲルに封入することができる。本願は、上記において開示されるような担持ミクロゲル粒子を含むフィルムも開示する。
【００８６】
本発明の担持ミクロゲルを調製するのに使用されるオリゴ（エチレングリコール）メタクリレート非担持ミクロゲルは、周囲温度で粒子の水性分散体に含有される水の単純な蒸発により、粒子の１つ又は複数の層に自己組織化する利点を有する。
【００８７】
本発明は、上述のようなミクロゲルを調製する方法であって、溶媒中の美容活性有機物質の供給溶液を調製するステップ、非担持ミクロゲル粒子の水性分散体を調製するステップ、撹拌下で溶液と水性分散体を混合して、物質を非担持ミクロゲル粒子に捕捉するステップ、及びミクロゲルを回収するステップを含む、方法にも関する。
【００８８】
本発明は、フィルムの形状の美容活性有機物質担持ミクロゲルを調製する方法であって、
溶媒中の美容活性有機物質の供給溶液を調製するステップ、
非担持ミクロゲル粒子のフィルムを調製するステップ、
フィルムを供給溶液に浸漬して、フィルムの膨潤及び活性物質のフィルムへの拡散をもたらすステップ、並びに
活性物質担持ミクロゲルフィルムの形状であり得るミクロゲルを回収するステップ
を含む、方法にさらに関する。
【００８９】
非担持ミクロゲル粒子のフィルム（空のミクロゲルフィルムとも呼ばれる）は、上述のような方法により調製することのできる担持ミクロゲル粒子の水分散体を鋳型に配置する（このような分散体は４〜７．５であるｐＨ値を有することができる）ステップ、及び水分散体を乾燥させるステップにより形成することができる。乾燥は、３０℃よりも高い又は周囲温度である温度で鋳型を配置することにより実施することができる。
【００９０】
フィルムを浸漬するステップは、２５℃で、少なくとも１２時間又は２４時間にわたり実施することができる。
【００９１】
本発明の担持ミクロゲルを調製するのに使用されるオリゴ（エチレングリコール）メタクリレート非担持ミクロゲルは、透明フィルムを形成することも可能であり、凝集性及び弾性フィルムを形成することも可能である。フィルムを形成するためにミクロゲルを封入する又は支持することは、本発明の文脈において不可欠ではなく、結果として、ミクロゲル粒子の水性分散体の水蒸発後に形成されるミクロゲルと皮膚との間の相互作用は、最適である。
【００９２】
本発明のミクロゲルフィルムは、表面保護、力学的及び光学的特性のような進歩した特性を満たしながら、洗練された送達系として皮膚と相互作用することができるため、皮膚ケア用途に非常に有用である。加えて、皮膚特性を介したより高い水蒸気透過を有するフィルムを用いて、皮膚刺激を避けることができる。
【００９３】
本発明は、美容活性有機物質の送達のための上述のようなミクロゲル、特に美容活性有機物質の皮膚送達にも関係する。美容活性疎水性有機物質の送達は、本発明の文脈において特に有利である。
【００９４】
送達は、放出媒体、皮膚表面、表皮又は真皮への、美容活性有機物質の、即時放出、持続放出、制御放出、延長放出又は標的放出である。送達は、ｐＨ誘発性送達、温度誘発性送達又は溶媒誘発性送達とすることができる。送達動態は、ｐＨ、温度、放出媒体の組成物（エタノール、極性溶媒、界面活性剤）又は空のミクロゲルを調製するのに使用されるクロスリンカーに依存して変動させることができる。
【００９５】
本発明者らは、様々な放出プロフィールを得られることを発見した。活性物質のミクロゲル外への持続的放出は、少なくとも６時間、少なくとも１２時間、少なくとも２４時間又はさらには少なくとも４８時間にわたり、観察することができる。この期間の終了時に、放出は停止することがあり、活性物質の最大総放出パーセンテージは、１００％よりも低く、１０％、１５％、２０％、２５％、３０％、３５％、４０％、４５％、５０％、５５％、６０％、６５％、７０％、７５％、８０％、９０％及び９５％からなる群において選択される値よりも高いことがある。
【００９６】
特定の実施形態では、最初にミクロゲルに含まれる美容活性有機物質は、担持ミクロゲルの接触から開始する期間の終了時に、ミクロゲルから放出媒体中に出る。より詳細には、美容活性有機物質は、１００％よりも低く、１０％、１５％、２０％、２５％、３０％、３５％、４０％、４５％、５０％、５５％、６０％、６５％、７０％、７５％、８０％、９０％及び９５％からなる群において選択される値よりも高い放出パーセンテージに対応する量で、ミクロゲルから放出媒体中に出ることができる。期間は、ミクロゲルが放出媒体と接触した後、少なくとも６時間，少なくとも１２時間，少なくとも２４時間及び少なくとも４８時間からなる群から選択することができる。放出媒体は、様々な特徴、すなわち４．５〜７．４であるｐＨ、１ｍＭ〜２０ｍＭであるイオン力、及び／又は２５℃若しくは３７℃である温度を有することができる。放出媒体は、５．０〜６．０であるｐＨを有することができる。
【００９７】
その上、架橋分布は、クロスリンカーの適切な選択により調整することができる。均質に架橋されるミクロゲル、密に架橋されるコア及び緩く架橋されるシェル微細構造を伴うミクロゲル、密に架橋される薄いシェルを伴うわずかに架橋されるネットワークを示すミクロゲルとは異なる内部構造のミクロゲルを得ることができる。
【００９８】
担持ミクロゲルからの活性物質の送達プロフィールは、ミクロゲル構造及び活性物質の封入量の選択により調整することができる。活性物質の放出は、ミクロゲル微細構造により、並びに封入される活性分子の量により影響を受けることがあり、放出は、多量の活性分子を担持する、均質に架橋されるミクロゲル粒子の事例よりも速い。
【００９９】
ｉｎ  ｖｉｔｒｏの放出プロフィールは、美容活性分子放出を、ｐＨ（例えば、ｐＨ４．５、ｐＨ６又はｐＨ７．４である）により、媒体の温度（２５℃又は３７℃である）により、並びに媒体疎水性（透析媒体のエタノールの存在又は界面活性剤の存在）により制御することができることを示している。
【０１００】
加えて、ミクロゲル粒子が膨潤する状態では、美容活性分子の放出は、フィックの拡散及びケースＩＩ輸送により制御することができ、拡散プロセスが優勢である。これらの結果は、マルチ反応性オリゴ（エチレングリコール）ベースのミクロゲルが、美容活性送達系であることを示唆する。
【０１０１】
本発明の別の目標は、上述のようなミクロゲル、香料、及び保存料を含む美容組成物である。
【０１０２】
美容組成物は、メーキャップ製品、皮膚ケア製品又はＵＶ保護製品の形状とすることができ、油、界面活性剤、バッファー、溶媒、顔料及び染料からなる群において選択される化合物のような任意の美容添加剤をさらに含むことができ、このような化合物はミクロゲルに捕捉されない。本発明によるミクロゲルの送達は、１ｍＭ〜２０ｍＭ、例えば、１５〜２０ｍＭであるイオン強度を有する美容組成物を、特に対象とする。
【０１０３】
本発明は、ヒトの皮膚、爪、唇又は髪に、上述のようなミクロゲル又は上述のような美容組成物を適用するステップを含む美容処置方法にも関する。前述した、ミクロゲルへ適用するすべての特徴及び美容組成物へ適用するすべての特徴は、美容処置方法にも適用する。
【０１０４】
ｉ）水性分散体の形状のミクロゲルを含む美容組成物、ｉｉ）フィルムの形状のミクロゲルを含む美容組成物、ｉｉｉ）溶媒の分散体の形状のミクロゲル、又はｉｖ）フィルムの形状のミクロゲル及びそれらの混合物からなる群から選択される製品を、ヒトの皮膚、爪、唇又は髪に適用するステップを含む、皮膚ケア美容方法及び美容メーキャップ方法も、本開示の一部である。
【図面の簡単な説明】
【０１０５】
【図１】図１は、ＯＥＧＤＡミクロゲルを用いたユビナール−Ａ供給溶液濃度との関数として、ユビナール−Ａの封入量を示す。
【図２】図２は、ＯＥＧＤＡミクロゲルを用いたエスカロール供給溶液濃度との関数として、エスカロールの封入量を示す。
【図３】図３及び図４は、ＯＥＧＤＡミクロゲル、ＥＧＤＭＡミクロゲル及びＭＢＡミクロゲルについての供給溶液濃度との関数として、ユビナール−Ａ及びサリチル酸の封入量を表示する。
【図４】図３及び図４は、ＯＥＧＤＡミクロゲル、ＥＧＤＭＡミクロゲル及びＭＢＡミクロゲルについての供給溶液濃度との関数として、ユビナール−Ａ及びサリチル酸の封入量を表示する。
【図５】図５は、ＯＥＧＤＡミクロゲルを用いた供給溶液濃度との関数として、シトロネロール及びヒアルロン酸活性分子の封入量を表示する。
【図６】図６は、ＯＥＧＤＡミクロゲルについての供給溶液濃度との関数として、ベンゾフェノン−４の封入量を表示する。
【図７】図７は、ＯＥＧＤＡミクロゲルについての供給溶液濃度との関数として、サリチル酸の封入量を表示する。
【図８】図８は、ＯＥＧＤＡ自己組織化ミクロゲルフィルムについての供給溶液濃度との関数として、ユビナール−Ａの封入量を提供する。
【図９】図９は、ＯＥＧＤＡ自己組織化ミクロゲルフィルムについての供給溶液濃度との関数として、エスカロールの封入量を表示する。
【図１０】図１０は、ＯＥＧＤＡ自己組織化ミクロゲルフィルムについての供給溶液濃度との関数として、ベンゾフェノン−４の封入量を表示する。
【図１１】図１１は、ＯＥＧＤＡ自己組織化ミクロゲルフィルムについての供給溶液濃度との関数として、サリチル酸の封入量を表示する。
【図１２】図１２は、クロスリンカー型に依存したミクロゲル微細構造との関数として、サリチル酸の徐放を表示する。
【図１３】図１３は、クロスリンカー型との関数として、ユビナール−Ａの徐放を表示する。
【図１４】図１４は、ｐＨ４．５での温度との関数としての、ベンゾフェノン−４の徐放曲線である。
【図１５】図１５は、ｐＨ４．５での温度との関数としての、サリチル酸の放出曲線である。
【図１６】図１６、図１７、図１８ａ及び図１８ｂは、放出媒体のエタノール含有量との関数としての、サリチル酸、ベンゾフェノン−４、エスカロール及びユビナール−Ａの徐放プロフィールである。
【図１７】図１６、図１７、図１８ａ及び図１８ｂは、放出媒体のエタノール含有量との関数としての、サリチル酸、ベンゾフェノン−４、エスカロール及びユビナール−Ａの徐放プロフィールである。
【図１８ａ】図１６、図１７、図１８ａ及び図１８ｂは、放出媒体のエタノール含有量との関数としての、サリチル酸、ベンゾフェノン−４、エスカロール及びユビナール−Ａの徐放プロフィールである。
【図１８ｂ】図１６、図１７、図１８ａ及び図１８ｂは、放出媒体のエタノール含有量との関数としての、サリチル酸、ベンゾフェノン−４、エスカロール及びユビナール−Ａの徐放プロフィールである。
【図１９ａ】図１９ａ、図１９ｂ、図１９ｃ及び図１９ｄは、それぞれ、放出媒体のｐＨとの関数として、ユビナール−Ａ、エスカロール、ベンゾフェノン−４及びサリチル酸の経時的な放出を示す。
【図１９ｂ】図１９ａ、図１９ｂ、図１９ｃ及び図１９ｄは、それぞれ、放出媒体のｐＨとの関数として、ユビナール−Ａ、エスカロール、ベンゾフェノン−４及びサリチル酸の経時的な放出を示す。
【図１９ｃ】図１９ａ、図１９ｂ、図１９ｃ及び図１９ｄは、それぞれ、放出媒体のｐＨとの関数として、ユビナール−Ａ、エスカロール、ベンゾフェノン−４及びサリチル酸の経時的な放出を示す。
【図１９ｄ】図１９ａ、図１９ｂ、図１９ｃ及び図１９ｄは、それぞれ、放出媒体のｐＨとの関数として、ユビナール−Ａ、エスカロール、ベンゾフェノン−４及びサリチル酸の経時的な放出を示す。
【図２０ａ】図２０ａ、図２０ｂ、図２０ｃ及び図２０ｄは、それぞれ、ミクロゲル分散体のｐＨ及び放出媒体のｐＨとの関数として、ユビナール−Ａ、エスカロール、ベンゾフェノン−４及びサリチル酸の徐放プロフィールを示す。
【図２０ｂ】図２０ａ、図２０ｂ、図２０ｃ及び図２０ｄは、それぞれ、ミクロゲル分散体のｐＨ及び放出媒体のｐＨとの関数として、ユビナール−Ａ、エスカロール、ベンゾフェノン−４及びサリチル酸の徐放プロフィールを示す。
【図２０ｃ】図２０ａ、図２０ｂ、図２０ｃ及び図２０ｄは、それぞれ、ミクロゲル分散体のｐＨ及び放出媒体のｐＨとの関数として、ユビナール−Ａ、エスカロール、ベンゾフェノン−４及びサリチル酸の徐放プロフィールを示す。
【図２０ｄ】図２０ａ、図２０ｂ、図２０ｃ及び図２０ｄは、それぞれ、ミクロゲル分散体のｐＨ及び放出媒体のｐＨとの関数として、ユビナール−Ａ、エスカロール、ベンゾフェノン−４及びサリチル酸の徐放プロフィールを示す。
【図２１ａ】図２１ａ、図２１ｂ、図２１ｃ及び図２１ｄは、それぞれ、様々な受理溶液の、ユビナール−Ａ、エスカロール、サリチル酸及びベンゾフェノン−４酸の徐放プロフィールを示す。
【図２１ｂ】図２１ａ、図２１ｂ、図２１ｃ及び図２１ｄは、それぞれ、様々な受理溶液の、ユビナール−Ａ、エスカロール、サリチル酸及びベンゾフェノン−４酸の徐放プロフィールを示す。
【図２１ｃ】図２１ａ、図２１ｂ、図２１ｃ及び図２１ｄは、それぞれ、様々な受理溶液の、ユビナール−Ａ、エスカロール、サリチル酸及びベンゾフェノン−４酸の徐放プロフィールを示す。
【図２１ｄ】図２１ａ、図２１ｂ、図２１ｃ及び図２１ｄは、それぞれ、様々な受理溶液の、ユビナール−Ａ、エスカロール、サリチル酸及びベンゾフェノン−４酸の徐放プロフィールを示す。
【実施例】
【０１０６】
［材料］
ジ（エチレングリコール）メチルエーテルメタクリレート（ＭｅＯ２ＭＡ  ９５％、Ａｌｄｒｉｃｈ）、オリゴ（エチレングリコール）メチルエーテルメタクリレート（ＯＥＧＭＡ、８個のＥＧの繰り返し単位を伴うモノメチル末端、数平均重量Ｍｎ＝４７５ｇ  ｍｏｌ−１、Ａｌｄｒｉｃｈ）、Ν，Ν’−メチレンビスアクリルアミド（ＭＢＡ、Ａｌｄｒｉｃｈ）、（エチレングリコール）ジメタクリレート（ＥＧＤＭＡ、Ａｌｄｒｉｃｈ）、メタクリル酸（ＭＡＡ、Ａｌｄｒｉｃｈ）、オリゴ（エチレングリコール）ジアクリレート（ＯＥＧＤＡ、数平均重量Ｍｎ＝２５０ｇ  ｍｏｌ−１、Ａｌｄｒｉｃｈ）、過硫酸カリウム（ＫＰＳ  ９９％、ＡＢＣＲ）及びエタノール（ＶＷＲ  Ｃｈｅｍｉｃａｌｓ）を到着したまま使用した。塩酸（ＨＣｌ、３６ｗ／ｗ、ＡＢＣＲ）及び水酸化カリウム（ＫＯＨ、Ａｌｄｒｉｃｈ）を使用して、分散体のｐＨを制御した。クエン酸（Ｓｉｇｍａ−Ａｌｄｒｉｃｈ）及び二塩基性リン酸ナトリウム（Ｎａ２ＨＰＯ４、Ｓｉｇｍａ−Ａｌｄｒｉｃｈ）を使用して、バッファーを調製した。
【０１０７】
［実施例１：空のミクロゲル分散体への美容活性分子の封入］
（空のミクロゲル分散体の合成）
８３．９０ｍｍｏｌのＭｅＯ２ＭＡ、９．３６ｍｍｏｌのＯＥＧＭＡ、１．９２ｍｍｏｌのクロスリンカー及び９３０ｇの「Ｍｉｌｌｉ−Ｑ」グレード水を、２Ｌのジャケットガラス反応器に配置した。クロスリンカーは、ＯＥＧＤＡ、ＭＢＡ、ＥＧＤＭＡとすることができる。反応器の内容物を１５０ｒｐｍで撹拌し、窒素で４５分間パージして室温で酸素を除去した。その後、３０ｍＬの「Ｍｉｌｌｉ−Ｑ」グレード水に溶解した５ｍｍｏｌのＭＡＡをジャケットガラス反応器に加えて、混合物を７０℃まで加熱した。開始剤（４０ｍＬの脱気水に溶解した０．８９ｍｍｏｌのＫＰＳ）を加えた後、窒素雰囲気下で６ｈ撹拌しながら、重合反応を継続させた。反応混合物を、続いて、撹拌を維持しながら２５℃に冷却し、「Ｍｉｌｌｉ−Ｑ」グレード水を用いた遠心分離／再分散サイクル（１０，０００ｒｐｍ、３０分）により、最終分散体を精製した。ＯＥＧＤＡ−ミクロゲル分散体、ＭＢＡ−ミクロゲル分散体又はＥＧＤＭＡ−ミクロゲル分散体を得る。
【０１０８】
（封入プロセス）
美容活性物質を、上述のように調製した、ＯＥＧＤＡ−ミクロゲル分散体、ＭＢＡミクロゲル分散体又はＥＧＤＭＡ−ミクロゲル分散体に担持した。
【０１０９】
活性物質は、ジエチルアミノヒドロキシベンゾイルヘキシルベンゾエート（本明細書でユビナール−Ａとも名付けられるユビナール（登録商標）Ａ）、サリチル酸オクチル（本明細書でエスカロールとも名付けられるエスカロール（登録商標）５８７）、ベンゾフェノン−４、ヒアルロン酸、シトロネロール又はサリチル酸であり得る。
【０１１０】
ａ−ユビナール（登録商標）Ａ、サリチル酸オクチル、サリチル酸、ベンゾフェノン−４及びシトロネロールの封入プロセス
ＯＥＧＤＡ−ミクロゲル分散体、ＭＢＡ−ミクロゲル分散体又はＥＧＤＭＡ−ミクロゲル分散体（１ｍｇ／Ｌ）を加熱して、５０℃（体積相転移温度ＶＰＴＴを超える）で３０分間インキュベートした。このミクロゲル分散体に、様々な予熱された濃度のエタノール中の活性分子（０．５〜２．５ｍＭ）を、磁気撹拌下で加えた。
【０１１１】
混合物を、３０分間、５０℃（ＶＰＴＴを超える）又は２０℃（ＶＰＴＴより低い）で撹拌した。その後、混合した分散体を、５０℃で終夜撹拌し、有機溶媒を除去した。
【０１１２】
分散体を濾過して非担持活性分子沈殿物を除去し、フィルターをエタノールで２回洗浄し、非担持ユビナール−Ａ、非担持サリチル酸又は非担持ベンゾフェノン−４を含有する溶液を得た。非担持活性分子量を、ＵＶ−Ｖｉｓにより決定した。
【０１１３】
他のすべての化合物について、終夜のインキュベーション後に、試料を、３０分間、１０，０００ｒｐｍで遠心分離し、水性上清を回収した。
【０１１４】
サリチル酸オクチルの事例においては、ロータリーエバポレーターを使用して水性上清を蒸発させ、遊離サリチル酸オクチル分子をエタノールに溶解し、ＵＶ−Ｖｉｓにより非封入量を決定した。
【０１１５】
シトロネロールの事例においては、遊離シトロネロール分子を含有する水性上清を１Ｈ  ＮＭＲにより分析した。
【０１１６】
ｂ−ヒアルロン酸の封入プロセス：
ミクロゲル粒子を凍結乾燥し、ヒアルロン酸の様々な水中溶液に、１ｍｇ／ｍＬの粒子濃度で懸濁した。その後、ミクロゲル粒子を、１２ｈにわたり、室温で、振動しながら再水和させた。ミクロゲル粒子を、含有する水性媒体から遠心分離により分離し、平衡活性分子濃度をＡＴＲ／ＦＴＩＲにより決定した。
【０１１７】
（ミクロゲルＶＰＴＴの測定）
担持ミクロゲルを、上記のプロトコールにより２０℃で調製した。
【０１１８】
担持ＯＥＧＤＡ−ミクロゲル分散体のＶＰＴＴは、封入される美容活性分子の型に依存して異なった（表１参照）。ＶＰＴＴ値は、封入されるユビナール−Ａ及びエスカロールについて、より低かった。
【０１１９】
【表１】
2020537629.tif 000003
【０１２０】
ｐＨとの関数としての担持ミクロゲル粒子の熱挙動の結果として、媒体温度及びｐＨにより様々な活性分子の放出を制御でき、上記で論じられる結果を裏付けるため、これらの結果は、美容用途の観点から非常に興味深い。
【０１２１】
美容用途の観点から、オリゴ（エチレングリコール）ベースのミクロゲルの最も興味深い特性の１つは、オリゴ（エチレングリコール）ベースのミクロゲルのｐＨ感受性の熱挙動である。
【０１２２】
（ＯＥＧＤＡ−ミクロゲル分散体へのユビナール−Ａ及びエスカロールの封入効率）
ユビナール−Ａ担持ＯＥＧＤＡ−ミクロゲル及びエスカロール担持ミクロゲルを、上記のプロトコールにより２０℃及び５０℃で調製した。
【０１２３】
ユビナール（登録商標）Ａの封入量は、どのような封入温度であろうと（空のミクロゲルのＶＰＴＴを超える又は下回る）、供給物質量が、３．０００μｇ／ｍｇミクロゲルまで増加するにつれて、増加する。供給物質量が、１，５００μｇ／ｍｇミクロゲルより低いとき、Ｅ．Ｅ．％は７０％より高い。供給物質量が、１，５００〜３，０００μｇ／ｍｇミクロゲルの間であるとき、Ｅ．Ｅ．％は５０％より高い（図１参照）。
【０１２４】
封入量は、エスカロール濃度が増加するにつれて増加し、封入温度に依存しない。すべての事例において、Ｅ．Ｅ．値は９０％を超える（図２参照）。その上、使用した疎水性活性分子の型及び封入温度とは独立に、７０％を超えるＥ．Ｅ．値が得られた。
【０１２５】
この挙動は、Ｑｉａｏら、Ｊ．  Ｃｏｎｔｒｏｌ．  Ｒｅｌｅａｓｅ、１５２、（２０１１）、５７〜６６による様々な疎水性薬物について観察される挙動とは異なった。Ｑｉａｏらは、ナノゲルのＶＰＴＴを超えてより高い担持温度が、封入効率に影響を与えることを観察した。
【０１２６】
ユビナール−Ａ及びエスカロール分子を、Ｐ（ＭｅＯ２ＭＡ−ＯＥＧＭＡ−ＭＡＡ）ミクロゲル粒子に封入するための駆動力は、疎水性相互作用並びに美容活性分子及びミクロゲルのエチレングリコール単位のエーテル酸素の両方の−ＯＨ基間のＨ−結合による相互作用であり得る。
【０１２７】
（ユビナール−Ａ及びサリチル酸の封入に関する、ＯＥＧＤＡ−ミクロゲル、ＭＢＡ−ミクロゲル及びＥＧＤＭＡ−ミクロゲル分散体の比較）
ユビナール−Ａ及びサリチル酸を、２０℃で、ＯＥＧＤＡ−ミクロゲル分散体、ＭＢＡ−ミクロゲル分散体又はＥＧＤＭＡ−ミクロゲル分散体へ封入した（図３及び図４参照）。
【０１２８】
疎水性ユビナール−Ａの事例においては、ミクロゲル粒子の内部形態は、封入効率への影響を有し、Ｅ．Ｅ．は、親水性ＭＢＡ及びユビナール−Ａ分子の進入を妨げ得る高度に架橋されるシェルの事例において、最も低い。
【０１２９】
サリチル酸封入の事例においては、サリチル酸封入の測定の実験誤差（約１０％）を考慮して、活性分子封入に対するミクロゲル微細構造の影響はないと結論付けることができる。
【０１３０】
（ＯＥＧＤＡ−ミクロゲル分散体へのシトロネロール及びヒアルロン酸の封入効率）
（ＯＥＧＤＡクロスリンカーを使用して）均質に架橋されるミクロゲル粒子への、シトロネロール及びヒアルロン酸の封入を試験した。シトロネロールは、天然の非環式モノテルペノイド（芳香族環がなく、したがって架橋ポリマーと疎水性相互作用を有しない）であり、ヒアルロン酸は親水性多糖（高分子）であり、親水性多糖の構造は、Ｄ−グルクロン酸及びＮ−アセチル−Ｄ−グルコサミンの繰り返し単位を含有する。
【０１３１】
両方の分子の封入量は、分子の濃度と共に直線的に増加した（図５参照）。
【０１３２】
シトロネロールの事例においては、水素結合は、シトロネロールの良好な封入を得るのに十分であると考えられる（Ｅ．Ｅ．＞７０％）。
【０１３３】
ヒアルロン酸の事例においては、Ｅ．Ｅ．値は、美容活性小分子（ユビナール−Ａ、サリチル酸及びシトロネロール）の事例において観察されるものよりも低かった。ｐＨ６（封入ｐＨ）では、ヒアルロン酸分子は、均質に架橋されるミクロゲル粒子のように、負に帯電し（ｐＫａ＝３）、したがって、負の帯電により、ヒアルロン酸分子とミクロゲル粒子との間に静電反発がもたらされ、封入がより難しくなり得る。これは、ヒアルロン酸の高分子のより大きなサイズと共に、６００マイクログラム／ｍｇでＥ．Ｅ．値が５０％である理由となり得る。
【０１３４】
しかし、担持した高分子の総量は、高分子を封入するための他の重合送達系を使用する事例において観察されるものよりもはるかに高かった。例えば、Ｃｕｎら、（Ｅｕｒ．  Ｊ．  Ｐｈａｒｍ．  Ｂｉｏｐｈａｒｍ．、２０１１、７７、２６）は、ポリ（ＤＬ−ラクチド−ｃｏ−グリコリド酸）（ＰＬＧＡ）ナノ粒子へのｓｉＲＮＡ分子の封入を試験し、７０％のＥ．Ｅ．値及びおよそ２マイクログラム／ｍｇのｓｉＲＮＡ封入量を得た。
【０１３５】
（ＯＥＧＤＡ−ミクロゲル分散体へのベンゾフェノン−４及びサリチル酸の封入効率）
〔ベンゾフェノン〕
エタノールを、２０℃及び５０℃で、前述のような封入プロセスに使用する。担持ミクロゲル分散体を遠心分離し、上清をＵＶ−Ｖｉｓにより分析した。
【０１３６】
ベンゾフェノン−４は水溶性であるため、非封入ベンゾフェノン−４の一部は水相に溶解し得る。非封入ベンゾフェノン及び水に可溶性の活性分子量を定量するため、遠心分離ステップの前及び遠心分離ステップの後に封入量を計算した。封入プロセスを実施した。
【０１３７】
観察されるように、非封入ベンゾフェノン−４の一部は水相にあり、したがって、封入量（図６参照）及びＥ．Ｅ．値は、遠心分離前より遠心分離後でより低い。遠心分離ステップを実施することは、非封入ベンゾフェノン−４の総量を定量するために不可欠である。
【０１３８】
供給物質量が１ｍｇ／（ｍｇ非担持ミクロゲル）よりも低い限り、すべての事例において、封入量は活性分子濃度と共に直線的に増加し、Ｅ．Ｅ．値は８０％よりも高かった（図６参照）。
【０１３９】
〔サリチル酸〕
同じ試験を、美容活性物質としてのサリチル酸を用いて実施した。
【０１４０】
図７では、サリチル酸の濃度が増加すると、サリチル酸のＥ．Ｅ．値及び封入量は増加する。加えて、ベンゾフェノン−４の事例のように、遠心分離ステップは、非封入サリチル酸の総量を定量するために不可欠である。
【０１４１】
［実施例２：空のミクロゲルフィルムへの美容活性分子の封入］
（空のミクロゲルフィルムの調製）
自己組織化ミクロゲルの多層から構成されるフィルムを、以下のように形成した。上記において（水溶性ポリマーの存在下又は非存在下で）調製したような、様々な固体含有量（１．４ｗｔ％のような）を有する３０ｍＬの水性ＯＥＧＤＡ−ミクロゲル分散体を、不活性のプラスチック鋳型に導入し、４８ｈにわたり、３５℃（±３℃）、大気圧下で乾燥させた。
【０１４２】
様々なｐＨ及び様々な型の塩（ｐＨ４．５、ｐＨ６及びｐＨ７のクエン性／二塩基性リン酸ナトリウム；ｐＨ９の炭酸カリウム）の存在下での、非担持ミクロゲル粒子の自己組織化及び凝集性フィルムの形成能力は実証されている。凝集性フィルムは、様々なｐＨ及びイオン強度を有する、空のミクロゲル水性分散体の水性分散体から形成することができる。
【０１４３】
水和状態のフィルム安定性を、室温で、２４ｈにわたる、自己組織化ミクロゲルフィルムの水性溶液への浸漬を介して試験した。ミクロゲルの再分散体の代わりに、フィルムの膨潤が観察される。さらに、自己組織化ミクロゲルフィルムは、自己組織化ミクロゲルフィルムの形状を失うことなく、可逆的な膨潤−解膨潤プロセスを示す。理由は、ミクロゲル粒子間の凝集を保つオリゴ（エチレングリコール）ポリマー鎖間の、弾性力の存在であり得る。
【０１４４】
フィルムの膨潤挙動を評価するために、様々な媒体状態を調製した。疎水性（水／エタノール及び水／イソプロパノール）、温度、ｐＨ及びミクロゲル粒子調製の副生成物として得られる水溶性ポリマーの精製が媒体基準であった。ＶＰＴＴを超えると、疎水性媒体のフィルムの膨潤能力は、親水性媒体よりも高い。しかし、水溶性ポリマーの存在下で浸透圧を創出する製品により形成されるフィルムの事例においては、膨潤比はより低い。
【０１４５】
（空のミクロゲルフィルムへのユビナール（登録商標）−Ａ、エスカロール、サリチル酸及びベンゾフェノン−４分子の封入）
ユビナール（登録商標）Ａ、エスカロール、サリチル酸及びベンゾフェノン−４分子を、前に調製したような自己組織化非担持ミクロゲルの多層から構成される非担持フィルムへ、個別に封入した。
【０１４６】
４つの活性物質のうち１つを水／エタノール（７５／２５）混合物に含有する溶液を調製し、フィルムをこの供給溶液に浸漬し、２４ｈの時間にわたり、フィルムを再水和させた。
【０１４７】
自己組織化ミクロゲルフィルムへ担持したサリチル酸を、様々なｐＨを有する媒体で試験した。活性分子の様々な濃度を含有する緩衝媒体において、２４時間の間、自己組織化ミクロゲルフィルムを再水和させた。
【０１４８】
フィルムの活性物質の封入量を、Ｓｐｅｃｔｒｕｍ  Ｏｎｅ（ＰｅｒｋｉｎＥｌｍｅｒ）分光計に記録されるＵＶ−Ｖｉｓ特性評価又はＡＴＲ−ＦＴＩＲ特性評価により評価した。
【０１４９】
担持フィルムの透過率データを、Ｓｈｉｍａｄｚｕ  ＵＶ−２１０１分光計を使用して、３００〜５００ｎｍで収集した。担持フィルムは、担持フィルム自体が試料容器に留まるのに十分な粘着性があり、したがって、空気を参照として使用した。各測定について４回スキャンを行い、すべてのスペクトルを２５℃及び大気圧下で記録した。
【０１５０】
ＶＰＴＴを超えると、自己組織化ミクロゲルフィルムとユビナール（登録商標）Ａ（又はエスカロール）との間の短距離疎水性相互作用はより強くなった。サリチル酸又はベンゾフェノン−４を用いると、逆のことが観察される。
【０１５１】
封入効率（Ｅ．Ｅ．）は、すべての事例において７０％を超えた。捕捉効率は、あらゆるベンゾフェノン−４濃度について、約８０％である。
【０１５２】
使用される活性分子の型とは独立に、封入量は、活性分子の濃度が増加するにつれて増加する。
【０１５３】
図１１に示すように、封入量及びＥ．Ｅは、両方のｐＨで、サリチル酸の濃度が増加するにつれて増加する。ミクロゲル粒子を使用する事例においては、同じ挙動が観察された。加えて、活性分子担持に対する媒体のｐＨの影響はないと考えられる。
【０１５４】
［実施例３：担持ミクロゲルからの美容活性分子のｉｎ  ｖｉｔｒｏの放出］
透析媒体（「放出媒体」とも呼ばれることがある）にミクロゲル拡散が生じないことを確認するため、及び時間に対する美容活性分子放出プロフィールを観察するために、透析方法により、活性分子の放出動態の試験を実行した。
【０１５５】
そのために、透析媒体に対して、活性分子担持ミクロゲル粒子分散体（１ｍｇ／ｍｇミクロゲル）を透析した。両方の媒体の間で平衡濃度に達するまで、担持ミクロゲル分散体媒体から透析媒体への美容活性分子の拡散が観察される。
【０１５６】
図１２〜２１に、ｉｎ  ｖｉｔｒｏの美容活性分子パーセンテージ放出結果を、時間との関数としての曲線の形状で表す。
【０１５７】
実施例において他に言及されない限り、担持ミクロゲル分散体は担持ＯＥＧＤＡ−ミクロゲル分散体である（空のミクロゲル粒子を調製するのに使用されるクロスリンカーがＯＥＧＤＡであることを意味する）。
【０１５８】
（方法）
ｉ）透析方法によるｉｎ  ｖｉｔｒｏの放出
活性分子を１ｍｇ／（ｍｇ非担持ミクロゲル）の量で含む担持ミクロゲル粒子を、透析チューブに配置し、様々な緩衝透析媒体（様々なｐＨを有し、様々な温度を有し、溶媒及び／又は界面活性剤を含有する）において透析した。緩衝透析媒体は、エタノール、クエン酸、二塩基性リン酸ナトリウム又は／及びポリオキシエチレンモノオレエートソルビタン（Ｐｏｌｙｓｏｒｂａｔｅ  ８０、Ｔｗｅｅｎ（登録商標）  ８０又はＩＮＣＩ  オレイン酸ソルビタンとも名付けられる）を含有することができる。透析媒体における活性物質濃度を、ＵＶ−Ｖｉｓにより決定した。
【０１５９】
ｉｉ）リアルタイムＡＴＲ／ＦＴＩＲ分光法によるｉｎ  ｖｉｔｒｏの放出
ｉｎ  ｖｉｔｒｏの放出の後に、代替的に、リアルタイムＡＴＲ／ＦＴＩＲ分光法を続けることができる。リアルタイムＡＴＲ／ＦＴＩＲ分光法の事例においては、分散体に透析膜を配置しない。
【０１６０】
１ｍｇ活性分子／（ｍｇ非担持ミクロゲル）を含む担持ミクロゲル粒子を、ｐＨ６及び２５℃で緩衝媒体に配置した。ＲｅａｃｔＩＲ  １５をダイヤモンド減衰全反射ＤｉＣｏｍｐプローブと共に使用して、ｉｎ  ｓｉｔｕのＡＴＲ／ＦＴＩＲモニタリングを実施し、液体窒素冷却ＭＣＴ検出器に搭載した。放出媒体において直接、様々なインキュベーション時間で、スペクトルを収集した。
【０１６１】
（美容活性分子徐放プロフィールに対するミクロゲル微細構造の影響）
ａ）サリチル酸
活性分子を担持する３つの異なるミクロゲル分散体、すなわち、サリチル酸担持ＯＥＧＤＡ−ミクロゲル分散体（均質に架橋される粒子）、サリチル酸担持ＭＢＡ−ミクロゲル分散体（緩く架橋されるコア及び高度に架橋されるシェル）及びサリチル酸担持ＥＧＤＭＡ−ミクロゲル分散体（高度に架橋されるコア及び緩く架橋されるシェル）を使用した。前に説明したように、「ＯＥＧＤＡ−ミクロゲル分散体」は、空のミクロゲル粒子がＯＥＧＤＡクロスリンカーを用いて調製されていることを意味する。
【０１６２】
ミクロゲル粒子のクロスリンカー（ＯＥＧＤＡ）の均質な分布により、Ｔ０〜Ｔ４０Ｈの間でサリチル酸のより速い放出が促進された。Ｔ１６０Ｈの後、３つすべての事例において、同じ量の活性分子が放出された（図１２参照）。したがって、ミクロゲルの微細構造はサリチル酸の放出動態に影響を有するが、放出される量には影響を有しないと考えられる。
【０１６３】
ｂ）ユビナール−Ａ
１ｍｇ活性分子／（ｍｇミクロゲル）濃度で担持した３つの異なるミクロゲル分散体、すなわち、ユビナール−Ａ担持ＯＥＧＤＡ−ミクロゲル分散体、ユビナール−Ａ担持ＭＢＡ−ミクロゲル分散体及びユビナール−Ａ担持ＥＧＤＭＡ−ミクロゲル分散体を使用した。
【０１６４】
ｉｎ  ｖｉｔｒｏのユビナール−Ａ放出の後に、リアルタイムＡＴＲ−ＦＴＩＲ分光法を続けた。放出媒体（２５℃及びｐＨ６）において直接、様々なインキュベーション時間で、スペクトルを収集した（図１３参照）。
【０１６５】
（徐放プロフィールに対する温度の影響）
透析方法を用いて、透析媒体のｐＨを４．５で一定に維持しながら、活性分子の放出動態に対する温度の影響を、調査した。２つの異なる温度、すなわち２５℃（ＶＰＴＴより低い）及び３７℃（ＶＰＴＴを超える）で、ｉｎ  ｖｉｔｒｏの放出を試験した。
【０１６６】
ベンゾフェノン−４の事例においては、温度は、放出動態に対する影響を有しないと考えられる。
【０１６７】
一方、サリチル酸の事例においては、放出は、３７℃（ミクロゲルは疎水性である）よりも、２５℃（ミクロゲルは親水性である）で、より高い。
【０１６８】
結果を、図１４及び図１５に示す。
【０１６９】
（徐放プロフィールに対する放出媒体の疎水性の影響）
４つの異なる活性分子、すなわち、サリチル酸、ベンゾフェノン−４、エスカロール及びユビナール−Ａの担持ミクロゲル分散体を検査した。
【０１７０】
透析媒体の疎水性は、透析方法により変動した。ｐＨ及び温度（ｐＨ６及び２５℃）を一定に維持しながら、透析媒体に、様々な量のエタノール（０％、２５％、３５％又は５０％のエタノール）を加えた。
【０１７１】
エタノールパーセンテージを０から２５％に増加させて、サリチル酸の完全放出を得る（図１６参照）。対照的に、ベンゾフェノン−４の事例においては、放出動態に対するエタノールパーセンテージの影響はより低く、どの事例においても、ベンゾフェノン−４の完全放出は達成されない。加えて、ベンゾフェノン−４の放出は、５０％のエタノールよりも、３５％のエタノールでより高い（図１７参照）。
【０１７２】
すべての事例において、疎水性分子であるユビナール−Ａ及びエスカロールの活性分子の放出は、増加するエタノールパーセンテージに伴い増加する。これらの結果は、増加するエタノールパーセンテージにより透析媒体の疎水性が増加し、それにより疎水性活性分子の放出が増進したために、予測される。
【０１７３】
３５％のエタノールパーセンテージ及び１６８ｈのインキュベーション時間で、活性分子の放出は、ユビナール−Ａについては２０％から４０％に増加し、エスカロールについては１０％から１００％に増加する。エスカロールの事例においては、インキュベーションの最初の６時間で１００％が放出されるため、活性分子の放出は持続しない（図１８ａ及び図１８ｂ参照）。
【０１７４】
（活性物質徐放プロフィールに対する放出媒体のｐＨの影響）
ａ）ｉｎ  ｖｉｔｒｏの活性分子放出に対するｐＨの影響を試験する目的で、様々な緩衝透析媒体（ｐＨ４．５又はｐＨ６で１ｍＭ）に、２５℃で、担持ミクロゲル粒子（１ｍｇ／ｍｇミクロゲル）を配置した。数種の活性分子を試験した。担持ミクロゲル分散体のｐＨは変動しなかった。
【０１７５】
図１９ａでは、すべてのｐＨで停滞状態に達する。ユビナール−Ａ担持ミクロゲル粒子と透析媒体との間で平衡に達すると考えられる。注目すべきことに、ｐＨ４．５での放出量よりも、ｐＨ６で、放出量は高い。理由は、ユビナール−Ａの疎水性特性であり得る。ｐＨ４．５で、ミクロゲルはより疎水性になり崩壊し、したがって、ユビナール−Ａは緩衝媒体に出ていく代わりに、ミクロゲルに存在することを好むであろう。対照的に、ｐＨ６では、ミクロゲルは膨潤し（親水性である）、ユビナール−Ａ放出が増進する。
【０１７６】
一方、エスカロールの事例においては（図１９ｂ）、放出値は５％を下回る。理由は、活性分子とミクロゲルとの間の強い相互作用（この相互作用はＤＯＳＹ−ＮＭＲにより裏付けられる）であり得る。
【０１７７】
図１９ｃ及び図１９ｄは、ｐＨとの関数としての、親水性活性分子（ベンゾフェノン−４及びサリチル酸）のｉｎ  ｖｉｔｒｏの放出を示す。両方の活性分子について、ｐＨ４．５での放出の放出パーセンテージは、ｐＨ６での放出パーセンテージよりも高い。ｐＨ４．５では、ミクロゲルは疎水性である傾向があり、ベンゾフェノン−４及びサリチル酸がミクロゲル粒子外に動くことを好むように（このことは、ｐＨ６の事例において得られる放出値と比較した放出の最高値を説明する）、親水性活性分子とミクロゲル粒子との間の親和性が低いことを意味する。加えて、ｐＨ６では、ミクロゲル粒子は負に帯電する（カルボン酸基の脱プロトン化）。ｐＨ６では、ベンゾフェノン−４及びサリチル酸も負に帯電し、したがって、負の帯電により、活性分子とミクロゲル粒子との間の静電反発がもたらされ得る。しかし、ミクロゲル粒子と親水性活性分子との間の静電反発は存在しないと考えられる。したがって、これらの結果は、疎水性／親水性相互作用が、放出動態において優勢であることを示唆する。
【０１７８】
ｂ）前に議論したように、様々な透析緩衝媒体（透析チューブ外）に透析チューブを設置して、様々な美容活性分子のｉｎ  ｖｉｔｒｏの放出を試験した。しかし、担持ミクロゲル分散体のｐＨは変動しなかった。したがって、次のステップは、担持ミクロゲル粒子（透析チューブに配置される分散体）のｐＨも変動させることであった。そのため、１ｍｇ／（ｍｇミクロゲル）の濃度での様々な活性分子の封入後、ＨＣｌ及びＮａＯＨ溶液を使用して、担持ミクロゲル分散体のｐＨを４．５へ調節した。
【０１７９】
図２０ａ及び２０ｂは、ｉｎ  ｖｉｔｒｏの疎水性活性分子（ユビナール−Ａ及びエスカロール）の経時的な放出を示す。図に示すように、すべての事例において、放出値は非常に低い。加えて、おそらくｐＨ４．５ではミクロゲル粒子は崩壊するため、担持ミクロゲル粒子のｐＨを制御しても差異は観察されない。
【０１８０】
図２０ｃ及び２０ｄは、親水性活性分子（ベンゾフェノン−４及びサリチル酸）の経時的なｉｎ  ｖｉｔｒｏの放出を示す。観察されるように、担持ミクロゲル分散体のｐＨを調節した後、活性分子の放出動態はより遅い。
【０１８１】
ｃ）４つの活性分子放出プロフィールに対するｐＨ透析媒体組成物の影響を、他の状態において再び試験した。
【０１８２】
様々な透析媒体溶液、すなわち、ｉ）ｐＨ６に緩衝、ｉｉ）ｐＨ７．４に緩衝、ｉｉｉ）０．５％  Ｔｗｅｅｎ  ８０及びｐＨ７．４に緩衝、並びにｉｖ）２．５％  Ｔｗｅｅｎ  ８０及びｐＨ７．４に緩衝を、２５℃で使用した。０．１％アジ化ナトリウム及びＰＢＳバッファーの混合物を、ｐＨ７．４（ｐＨ７．４で、担持ミクロゲル粒子は膨潤する）とするために使用した。
【０１８３】
ユビナール−Ａの放出量は、透析媒体において、ｐＨ６で最も高い。理由は、ユビナール−Ａの沈殿を招く、透析媒体におけるユビナール−Ａの低い溶解度、及び、したがって、透析チューブからのより低い放出であり得る。エスカロールの事例においては、エスカロールは受理溶液に溶解しないが、持続的及びほぼ完全な放出が得られる。加えて、Ｔｗｅｅｎ  ８０の濃度が増加するほど、エスカロールの放出はより速くなる。Ｔｗｅｅｎ  ８０は、ミクロゲル粒子からのエスカロールの放出を増進させると考えられる（図２１ａ及び２１ｂ参照）。
【０１８４】
親水性活性分子（ベンゾフェノン−４及びサリチル酸）の事例においては、ｐＨ６の放出動態とｐＨ７．４の放出動態との間には差異がない。しかし、「受理溶液」を使用して、完全放出は得られない。したがって、この部分の主要な結論は、水／エタノール混合物を放出媒体として使用して、すべての美容活性分子の完全放出が得られることである。（図２１ｃ及び２１ｄ参照）。
【図１】
2020537629.tif 000004
【図２】
2020537629.tif 000005
【図３】
2020537629.tif 000006
【図４】
2020537629.tif 000007
【図５】
2020537629.tif 000008
【図６】
2020537629.tif 000009
【図７】
2020537629.tif 000010
【図８】
2020537629.tif 000011
【図９】
2020537629.tif 000012
【図１０】
2020537629.tif 000013
【図１１】
2020537629.tif 000014
【図１２】
2020537629.tif 000015
【図１３】
2020537629.tif 000016
【図１４】
2020537629.tif 000017
【図１５】
2020537629.tif 000018
【図１６】
2020537629.tif 000019
【図１７】
2020537629.tif 000020
【図１８ａ】
2020537629.tif 000021
【図１８ｂ】
2020537629.tif 000022
【図１９ａ】
2020537629.tif 000023
【図１９ｂ】
2020537629.tif 000024
【図１９ｃ】
2020537629.tif 000025
【図１９ｄ】
2020537629.tif 000026
【図２０ａ】
2020537629.tif 000027
【図２０ｂ】
2020537629.tif 000028
【図２０ｃ】
2020537629.tif 000029
【図２０ｄ】
2020537629.tif 000030
【図２１ａ】
2020537629.tif 000031
【図２１ｂ】
2020537629.tif 000032
【図２１ｃ】
2020537629.tif 000033
【図２１ｄ】
2020537629.tif 000034
【国際調査報告】
2020537629.tif 000035
2020537629.tif 000036
2020537629.tif 000037